(57)【要約】【課題】光学用途として利用する際における所望の形状のエレクトロクロミック装置を安価に提供する。【解決手段】第１の基板１１と、第１の基板１１上に形成された第１の電極層１２と、第１の電極層１２上に形成されたエレクトロクロミック層１３と、第１の基板１１と対向する第２の基板１６と、第２の基板１６における第１の基板１１側の面に形成された第２の電極層１５と、第１の電極層１２と第２の電極層１５の間に形成された電解質層１４と、を有し、第１の電極層１２を電源装置に接続する電極を第１の取り出し電極１９とし、第２の電極層１５を電源装置に接続する電極を第２の取り出し電極２０としたとき、前記第１の取り出し電極と前記第２の取り出し電極の組を複数有することを特徴とするエレクトロクロミック装置。【選択図】図２
2016148805.tif 000002
【特許請求の範囲】
【請求項１】
第１の基板と、
前記第１の基板上に形成された第１の電極層と、
前記第１の電極層上に形成されたエレクトロクロミック層と、
前記第１の基板と対向する第２の基板と、
前記第２の基板における前記第１の基板側の面に形成された第２の電極層と、
前記第１の電極層と前記第２の電極層の間に形成された電解質層と、を有し、
前記第１の電極層を電源装置に接続する電極を第１の取り出し電極とし、
前記第２の電極層を電源装置に接続する電極を第２の取り出し電極としたとき、
前記第１の取り出し電極と前記第２の取り出し電極の組を複数有することを特徴とするエレクトロクロミック装置。
【請求項２】
前記電解質層が、マトリックスポリマーとイオン性液体との固溶体で構成されていることを特徴とする請求項１に記載のエレクトロクロミック装置。
【請求項３】
前記第１の取り出し電極と前記第２の取り出し電極の組を少なくとも１組有するようにカットしたものが光学素子として使用可能なように、前記第１の取り出し電極と前記第２の取り出し電極の組が複数配置されていることを特徴とする請求項１又は２に記載のエレクトロクロミック装置。
【請求項４】
前記第１の基板が円形であり、前記第１の基板の中心を基準点としたとき、
前記第１の取り出し電極と前記第２の取り出し電極の組が、前記基準点から異なる距離に配置されていることを特徴とする請求項１〜３のいずれかに記載のエレクトロクロミック装置。
【請求項５】
前記第１の基板が円形であり、前記第１の基板の中心を基準点としたとき、
前記第１の取り出し電極と前記第２の取り出し電極の組と、前記基準点と、を結んだ直線上には該第１の取り出し電極と第２の取り出し電極の組とは別の組が配置されていないことを特徴とする請求項１〜４のいずれかに記載のエレクトロクロミック装置。
【請求項６】
前記第１の基板及び第２の基板がレンズ基板であり、
前記光学素子が光学レンズであることを特徴とする請求項３〜５のいずれかに記載のエレクトロクロミック装置。
【請求項７】
前記光学レンズの光学中心が、前記基準点と一致することを特徴とする請求項６に記載のエレクトロクロミック装置。
【請求項８】
光学部品を作製するために用いられることを特徴とする請求項１〜７のいずれかに記載の光学部品作製用エレクトロクロミック装置
【発明の詳細な説明】
【技術分野】
【０００１】
本発明は、エレクトロクロミック装置に関する。
【背景技術】
【０００２】
電圧を印加することで、可逆的に酸化還元反応が起こり、可逆的に色が変化する現象をエレクトロクロミズムという。このエレクトロクロミズムを利用した装置がエレクトロクロミック装置である。エレクトロクロミック装置にはエレクトロクロミズムの特徴に由来する応用が実現できるとして、今日まで多くの研究がなされている。
【０００３】
エレクトロクロミック装置は、一般に、エレクトロクロミック材料を対向する２つの電極間に形成した後、イオン伝導可能な電解質層を介して貼り合せることにより作製される。エレクトロクロミック装置では、２つの電極間に電圧を印加するため、それぞれを電源装置と接続するための取り出し電極を設ける必要がある。この取り出し電極は一般的には２つの電極のパターンをずらして貼り合せ、電極同士が対向しない領域を作ることにより形成されることが多い。
例えば特許文献１では、２つの電極の外縁を部分的に露出又は近接させて取り出し電極形成領域を設け、この取り出し電極形成領域に低抵抗部材を設けることにより取り出し電極を形成することが開示されている。
【０００４】
一方、エレクトロクロミック装置を駆動させるには、この取り出し電極を、電源装置の端子に電気的に接続させる必要があるが、この取り出し電極の領域は、電極が対向していないため、非アクティブな領域となる。
このため、取り出し電極は、あらかじめ形状の決まった平面形状には作りやすいが、利用する上であらかじめ形状を決定することが困難なアプリケーションの場合や、形状が異なるものを多品種生産する場合には、用途ごとに異なる電極設計を行う必要があり、準備する基板の数も増えるなど、量産する上で問題となる。
【０００５】
また、３Ｄ面や曲面などのアプリケーションには容易に適用できないという問題があるが、例えばレンズなどの３Ｄ形状に適用できれば、光学用途としての適用範囲が広がると期待されている。
しかし、貼り合せる２枚の基板の曲面精度や位置精度により、光学不良が発生しやすいという問題がある。さらに、例えばメガネレンズでは、ユーザーに合わせてレンズの使用する位置を変更する、度数調整するといった必要があるため、曲面形状の異なる高精度な基板を多数準備することが量産する上で問題となる。
【０００６】
これに対して、特許文献１では、あらかじめ片側の基板にエレクトロクロミック素子を形成することで、貼り合せプロセスの精度によらずに取り出し電極の位置ズレを低減できるエレクトロクロミック装置を提案している。
しかしながら、特許文献１で提案している方法では、エレクトロクロミック素子を形成する工程の前に使用する位置を決定する必要があるため、前述した生産性の問題を解消できるものではない。また、片側の基板にエレクトロクロミック素子を形成する場合、すなわち電解質層上に電極を形成する場合、全固体の電解質層を用いると応答速度が遅いという問題がある。
【０００７】
さらに全固体の電解質層として有機材料層を用いると、電解質層上に形成する電極層の電気抵抗が高くなりやすく、正常に酸化還元駆動できないという問題がある。特に、一般的に透明電極として採用されている真空製膜で形成されたＩＴＯ等の酸化物層は、有機膜表面に製膜した場合、透明性と電気伝導度とを両立するのが困難である。
【０００８】
また、特許文献１においては、真空製膜で多層形成されているが、真空製膜では大型化が困難であるとともに、コストアップの要因となってしまう。加えて、製膜プロセスの熱影響が避けられず、基板がガラス等の耐熱性材料に限定されやすい。さらに、無機エレクトロクロミック反応は水分の影響を受けやすく、色彩も青色系に限定されてしまう。
【０００９】
一方、例えば特許文献２では貼り合せ基板に凹部を設け、そこに透明かつ導電性のインクを充填し厚みを増やすことで、基板の端部を取り出し電極として利用する方法を提案している。これによれば、レンズ締結部の緩みや電気配線のずれによる断線と、漏電によるショート等の電気的トラブルを防ぐことができるとしている。
しかし、特許文献２においては基材に凹部を設ける工程や、凹部にのみ導電性インクを塗り分ける工程が必要であり、生産性の面で問題があった。
【００１０】
以上のことから、取り出し電極を設けた場合でも、光学用途として利用する際の形状を容易に得られるエレクトロクロミック装置が望まれていた。
【発明の概要】
【発明が解決しようとする課題】
【００１１】
本発明は従来における前記諸問題点を解決し、以下の目的を達成することを課題とする。すなわち、本発明は、光学用途として利用する際における所望の形状のエレクトロクロミック装置を安価に提供することを目的とする。
【課題を解決するための手段】
【００１２】
上記課題を解決するために、本発明のエレクトロクロミック装置は、第１の基板と、前記第１の基板上に形成された第１の電極層と、前記第１の電極層上に形成されたエレクトロクロミック層と、前記第１の基板と対向する第２の基板と、前記第２の基板における前記第１の基板側の面に形成された第２の電極層と、前記第１の電極層と前記第２の電極層の間に形成された電解質層と、を有し、前記第１の電極層を電源装置に接続する電極を第１の取り出し電極とし、前記第２の電極層を電源装置に接続する電極を第２の取り出し電極としたとき、前記第１の取り出し電極と前記第２の取り出し電極の組を複数有することを特徴とする。
【発明の効果】
【００１３】
本発明によれば、光学用途として利用する際における所望の形状のエレクトロクロミック装置を安価に提供することができる。
【図面の簡単な説明】
【００１４】
【図１】本発明のエレクトロクロミック装置の一例における断面の模式図である。
【図２】本発明のエレクトロクロミック装置の一例における概略俯瞰図である。
【図３】本発明のエレクトロクロミック装置の他の例における概略俯瞰図である。
【図４】本発明のエレクトロクロミック装置の他の例における概略俯瞰図である。
【図５】本発明のエレクトロクロミック装置の他の例における概略俯瞰図である。
【図６】本発明のエレクトロクロミック装置の他の例における断面の模式図である。
【図７】本発明のエレクトロクロミック装置の他の例における概略俯瞰図である。
【図８】実施例４のエレクトロクロミック装置における概略俯瞰図である。
【図９】実施例５のエレクトロクロミック装置における概略俯瞰図である。
【図１０】実施例７のエレクトロクロミック装置における概略俯瞰図である。
【図１１】実施例８のエレクトロクロミック装置における概略俯瞰図である。
【図１２】実施例１０のエレクトロクロミック装置における概略俯瞰図である。
【図１３】実施例１０のエレクトロクロミック装置をメガネフレームに挿入した場合の模式図である。
【発明を実施するための形態】
【００１５】
以下、本発明に係るエレクトロクロミック表示装置について図面を参照しながら説明する。なお、本発明は以下に示す実施形態に限定されるものではなく、他の実施形態、追加、修正、削除など、当業者が想到することができる範囲内で変更することができ、いずれの態様においても本発明の作用・効果を奏する限り、本発明の範囲に含まれるものである。
【００１６】
本発明のエレクトロクロミック装置は、第１の基板と、前記第１の基板上に形成された第１の電極層と、前記第１の電極層上に形成されたエレクトロクロミック層と、前記第１の基板と対向する第２の基板と、前記第２の基板における前記第１の基板側の面に形成された第２の電極層と、前記第１の電極層と前記第２の電極層の間に形成された電解質層と、を有し、前記第１の電極層を電源装置に接続する電極を第１の取り出し電極とし、前記第２の電極層を電源装置に接続する電極を第２の取り出し電極としたとき、前記第１の取り出し電極と前記第２の取り出し電極の組を複数有することを特徴とする。
【００１７】
（第１の実施形態）
図１は、第１の実施の形態に係るエレクトロクロミック装置の一例を示す概略断面図である。図１には、第１の基板１１、第１の電極層１２、エレクトロクロミック層１３、電解質層１４、第２の電極層１５、第２の基板１６、保護層１７が図示されている。図１に示されるように、第１の基板１１と第２の基板１６は対向し、電解質層１４は第１の電極層１２と第２の電極層１５との間に形成され、保護層１７は外周部を封止するように形成されている。図１では取り出し電極の符号を省略している。
【００１８】
なお、便宜上、第１の基板１１と第２の基板１６、第１の電極層１２と第２の電極層１５の各々において、互いに対向する面を内面と称し、各々の内面とは反対側の面を外面と称する。本実施形態では、第１の電極層１２の内面はエレクトロクロミック層１３と接しており、第１の電極層１２の外面は第１の基板１１と接している。また、第２の電極層１５の内面は電解質層１４と接しており、第２の電極層１５の外面は第２の基板１６と接している。
【００１９】
図２は、本実施形態に係るエレクトロクロミック装置を示す概略俯瞰図である。図２では、第１の電極層１２と第２の電極層１５とが重ね合わせられた領域であるアクティブ領域１８が示されている。また、アクティブ領域１８の外側（電極パターンの端部）に、第１の取り出し電極１９、第２の取り出し電極２０が図示されている。第１の取り出し電極１９及び第２の取り出し電極２０が形成される位置は、電極パターンの端部に限られるものではなく、図２に示されるように、アクティブ領域１８の内側であってもよい。
【００２０】
本実施形態のエレクトロクロミック装置１０において、第１の取り出し電極１９は、第１の電極層１２と電源装置に接続され、第２の取り出し電極２０は、第２の電極層１５と電源装置に接続される。そして、第１の電極層１２と第２の電極層１５との間に電圧を印加することによって、エレクトロクロミック層１３が電荷を授受し、酸化還元反応して発消色する。
【００２１】
本発明のエレクトロクロミック装置は、第１の取り出し電極１９と第２の取り出し電極２０の組を複数組有する。複数組有する場合、複数の位置で電源装置と接続が可能となり、複数の電源位置に対して良好な接続を１つの電極パターンで提供することが可能となる。なお、第１の実施の形態に係るエレクトロクロミック装置は、有機エレクトロクロミック材料を用いることで色彩特性にも優れたエレクトロクロミック装置を実現できる。
【００２２】
以下、第１の実施の形態に係るエレクトロクロミック装置１０を構成する各構成要素に
ついて詳細に説明する。
【００２３】
＜第１の基板及び第２の基板＞
第１の基板１１及び第２の基板１６は、第１の電極層１２、エレクトロクロミック層１３、電解質層１４、第２の電極層１５、保護層１７を支持する機能を有する。第１の基板１１及び第２の基板１６としては、これらの各層を支持できれば、周知の熱成型可能な樹脂材料等をそのまま用いることができる。
【００２４】
第１の基板１１及び第２の基板１６としては、例えば、ポリカーボネート樹脂、アクリル樹脂、ポリエチレン、ポリ塩化ビニル、ポリエステル、エポキシ樹脂、メラミン樹脂、フェノール樹脂、ポリウレタン樹脂、ポリイミド樹脂等の樹脂基板を用いてもよい。
【００２５】
なお、エレクトロクロミック装置１０が第２の電極層１５側から視認する反射型表示装置である場合は、第１の基板１１と第２の基板１６のどちらかの透明性は不要である。
また、第１の基板１１、第２の基板１６の表面に、水蒸気バリア性、ガスバリア性、視認性を高めるために透明絶縁層、反射防止層等がコーティングされていてもよい。
【００２６】
＜第１の電極層及び第２の電極層＞
第１の電極層１２及び第２の電極層１５の材料としては、例えば透明導電性酸化物材料が挙げられる。透明導電性酸化物材料としては、例えば、スズをドープした酸化インジウム（以下、「ＩＴＯ」と称する）、フッ素をドープした酸化スズ（以下、「ＦＴＯ」と称する）、アンチモンをドープした酸化スズ（以下、「ＡＴＯ」と称する）等の無機材料などが挙げられる。
これらの中でも、真空成膜により形成されたインジウム酸化物（以下、「Ｉｎ酸化物」と称する）、スズ酸化物（以下、「Ｓｎ酸化物」と称する）、及び亜鉛酸化物（以下、「Ｚｎ酸化物」と称する）のいずれか１つを含む無機材料が好ましい。
前記Ｉｎ酸化物、Ｓｎ酸化物、及びＺｎ酸化物は、スパッタ法により、容易に成膜が可能な材料であるとともに、良好な透明性と電気伝導度が得られる材料である。これらの中でも、ＩｎＳｎＯ、ＧａＺｎＯ、ＳｎＯ、Ｉｎ２Ｏ３、ＺｎＯ、ＩｎＺｎＯが特に好ましい。
【００２７】
また、透明性を有する銀、金、銅、カーボンナノチューブ、金属酸化物などのネットワーク電極、またはこれらの複合層も有用である。ネットワーク電極とは、カーボンナノチューブや他の高導電性の非透過性材料等を微細なネットワーク状に形成して透過率を持たせた電極である。
さらに、電極層をネットワーク電極と前記導電性酸化物の積層構成（以下、「導電性酸化物層」と称することがある）とすることがより好ましい。このような積層構成にすることにより、エレクトロクロミック層をムラなく発消色させることができる。なお、導電性酸化物層はナノ粒子インクを塗布することにより形成することができる。
【００２８】
第１の電極層１２及び第２の電極層１５における各々の厚みは、エレクトロクロミック層１３の酸化還元反応に必要な電気抵抗値が得られるように調整されるため、適宜変更が可能である。
第１の電極層１２及び第２の電極層１５の材料としてＩＴＯ真空製膜を用いた場合、第１の電極層１２及び第２の電極層１５における各々の厚みは、２０ｎｍ〜５００ｎｍが好ましく、５０ｎｍ〜２００ｎｍがより好ましい。
導電性酸化物層では、ナノ粒子インクを塗布して形成する場合の厚みは、０．２μｍ〜５μｍが好ましい。
また、ネットワーク電極の場合は０．２μｍ〜５μｍが好ましい。
【００２９】
さらに、調光ミラーとして利用する場合には、第１の電極層１２及び第２の電極層１５のいずれかが反射機能を有する構造であってもよい。その場合には、第１の電極層１２及び第２の電極層１５の材料として金属材料を含むことができる。前記金属材料としては、例えば、Ｐｔ、Ａｇ、Ａｕ、Ｃｒ、ロジウム、又はこれらの合金、あるいはこれらの積層構成などが挙げられる。
【００３０】
第１の電極層１２及び第２の電極層１５の作製方法としては、例えば、真空蒸着法、スパッタ法、イオンプレーティング法などが挙げられる。また、第１の電極層１２及び第２の電極層１５の材料を塗布して形成できるものであれば、例えば、スピンコート法、キャスティング法、マイクログラビアコート法、グラビアコート法、バーコート法、ロールコート法、ワイアーバーコート法、ディップコート法、スリットコート法、キャピラリーコート法、スプレーコート法、ノズルコート法、グラビア印刷法、スクリーン印刷法、フレキソ印刷法、オフセット印刷法、反転印刷法、インクジェットプリント法等の各種印刷法などを用いることができる。
【００３１】
また、必要に応じて、第１の電極層１２と接する位置で、かつ第１の電極層１２の内面に劣化防止層を形成してもよい。同様に、第２の電極層１５と接する位置で、かつ第２の電極層１５の内面に劣化防止層を形成してもよい。劣化防止層を形成することにより、酸素や水に対するバリア性を向上させることができる。劣化防止層の材料は、特に制限されるものではなく、適宜変更が可能であるが、例えば、ＩＴＯ、ＦＴＯ、ＡＴＯ等が挙げられる。
【００３２】
＜第１の取り出し電極及び第２の取り出し電極＞
次に、第１の取り出し電極１９及び第２の取り出し電極２０について説明する。以下、「取り出し電極」と表記した場合は、第１の取り出し電極１９及び第２の取り出し電極２０を示すものである。
【００３３】
取り出し電極の形成方法としては、特に制限されるものではなく、適宜変更が可能である。例えば、第１の電極層１２と第２の電極層１５のパターンをずらして配置させ、両者が対向しない領域を形成し、この領域を取り出し電極とすることができる。この場合、電極パターン端部に取り出し電極が形成されることとなる。
【００３４】
その他にも例えば、第１の電極層１２と第２の電極層１５の互いに重なり合っていない部分において、マイクロドリルを用いて第１の電極層１２と第２の電極層１５まで達するスルーホールを第１の基板１１及び第２の基板１６上にそれぞれ形成する。このスルーホールに導電性ペーストを注入し乾燥硬化させることで、第１の取り出し電極１９と第２の取り出し電極２０を形成することができる。
なお、上記スルーホールの形状は、第１の電極層１２と第２の電極層１５まで達する深さであればよく、大きさについては適宜変更が可能である。
【００３５】
その他にも例えば、第１の電極層１２を形成する際に、図２で示される取り出し電極の位置にマスキングテープを貼り付け、第１の電極層１２を形成した後、マスキングテープを剥離する。この領域における第１の基板１１にスルーホールを形成し、導電性のペーストを注入し、第１の取り出し電極を形成することができる（第２の取り出し電極も同様）。この場合アクティブ領域１８の内側に取り出し電極を形成することができる。
【００３６】
なお、取り出し電極として導電性のペーストを用いる場合の材料としては、特に制限されるものではなく、導電性の材料であれば適宜変更が可能である。
【００３７】
＜エレクトロクロミック層＞
エレクトロクロミック層１３は、エレクトロクロミック材料を含む層である。
エレクトロクロミック材料としては、無機エレクトロクロミック化合物及び有機エレクトロクロミック化合物のいずれであっても構わない。また、エレクトロクロミズムを示すことで知られる導電性高分子を用いてもよい。
【００３８】
なお、有機材料は、その分子構造により様々な色彩発色が可能であることから、カラー表示装置として有望である。一方、無機材料は色彩の制御に課題があるが、この特徴を利用し、色彩度が低いことが利点となるアプリケーションとして調光ガラスやＮＤフィルタへの実用化が検討されている。
【００３９】
無機エレクトロクロミック化合物としては、例えば、酸化タングステン、酸化モリブデン、酸化イリジウム、酸化チタンなどが挙げられる。
有機エレクトロクロミック化合物としては、例えば、ビオロゲン、希土類フタロシアニン、スチリルなどが挙げられる。
導電性高分子としては、例えば、ポリピロール、ポリチオフェン、ポリアニリン、又はそれらの誘導体などが挙げられる。
【００４０】
エレクトロクロミック層１３は、導電性又は半導体性微粒子に有機エレクトロクロミック化合物を担持した構造であることが好ましい。具体的には、電極表面に粒径５ｎｍ〜５０ｎｍ程度の微粒子を結着させ、前記微粒子の表面にホスホン酸やカルボキシル基、シラノール基等の極性基を有する有機エレクトロクロミック化合物を吸着させた構造である。
このような構造の場合、微粒子の大きな表面効果を利用して、効率よく有機エレクトロクロミック化合物に電子が注入されるため、従来のエレクトロクロミック表示素子と比較して高速応答が可能となる。さらに、微粒子を用いることで表示層として透明な膜を形成することができるため、エレクトロクロミック色素の高い発色濃度を得ることができる。また、複数種類の有機エレクトロクロミック化合物を導電性又は半導体性微粒子に担持することもできる。さらに導電性粒子は電極層としての導電性を兼ねることができる。
【００４１】
ポリマー系及び色素系のエレクトロクロミック化合物の具体例としては、例えば、アゾベンゼン系、アントラキノン系、ジアリールエテン系、ジヒドロプレン系、ジピリジン系、スチリル系、スチリルスピロピラン系、スピロオキサジン系、スピロチオピラン系、チオインジゴ系、テトラチアフルバレン系、テレフタル酸系、トリフェニルメタン系、ベンジジン系、トリフェニルアミン系、ナフトピラン系、ビオロゲン系、ピラゾリン系、フェナジン系、フェニレンジアミン系、フェノキサジン系、フェノチアジン系、フタロシアニン系、フルオラン系、フルギド系、ベンゾピラン系、メタロセン系等の低分子系有機エレクトロクロミック化合物、ポリアニリン、ポリチオフェン等の導電性高分子化合物などが挙げられる。これらは、１種単独で使用してもよいし、２種以上を併用してもよい。
これらの中でも、発消色電位が低く良好な色値を示す点から、ビオロゲン系化合物、ジピリジン系化合物が好ましく、例えば、下記一般式（１）で表されるジピリジン系化合物がより好ましい。
【００４２】
【化１】
2016148805.tif 000003
【００４３】
前記一般式（１）において、Ｒ１及びＲ２は、それぞれ独立に置換基を有していてもよい炭素数１〜８のアルキル基、及びアリール基のいずれかを表し、Ｒ１及びＲ２の少なくとも一方は、ＣＯＯＨ、ＰＯ（ＯＨ）２、及びＳｉ（ＯＣｋＨ２ｋ＋１）３（ただし、ｋは、１〜２０を表す）から選択される置換基を有する。
前記一般式（１）において、Ｘは、一価のアニオンを表す。前記一価のアニオンとしては、カチオン部と安定に対をなすものであれば特に制限はなく、目的に応じて適宜選択することができ、例えば、Ｂｒイオン（Ｂｒ−）、Ｃｌイオン（Ｃｌ−）、ＣｌＯ４イオン（ＣｌＯ４−）、ＰＦ６イオン（ＰＦ６−）、ＢＦ４イオン（ＢＦ４−）などが挙げられる。
前記一般式（１）において、ｎ、ｍ、及びｌは、それぞれ独立に０、１、又は２を表す。
前記一般式（１）において、Ａ、Ｂ、及びＣは、各々独立に置換基を有してもよい炭素数１〜２０のアルキル基、アリール基、及び複素環基のいずれかを表す。
【００４４】
また、金属錯体系及び金属酸化物系のエレクトロクロミック化合物としては、例えば、酸化チタン、酸化バナジウム、酸化タングステン、酸化インジウム、酸化イリジウム、酸化ニッケル、プルシアンブルー等の無機系エレクトロクロミック化合物を用いることができる。
【００４５】
前記エレクトロクロミック化合物を担持する導電性又は半導体性微粒子としては、特に制限はなく、目的に応じて適宜選択することができるが、金属酸化物を用いることが好ましい。
前記金属酸化物の材料としては、例えば、酸化チタン、酸化亜鉛、酸化スズ、酸化ジルコニウム、酸化セリウム、酸化イットリウム、酸化ホウ素、酸化マグネシウム、チタン酸ストロンチウム、チタン酸カリウム、チタン酸バリウム、チタン酸カルシウム、酸化カルシウム、フェライト、酸化ハフニウム、酸化タングステン、酸化鉄、酸化銅、酸化ニッケル、酸化コバルト、酸化バリウム、酸化ストロンチウム、酸化バナジウム、アルミノケイ酸、リン酸カルシウム、アルミノシリケート等を主成分とする金属酸化物などが挙げられる。これらは、１種単独で使用してもよいし、２種以上を併用してもよい。
【００４６】
これらの中でも、電気伝導性等の電気的特性や光学的性質等の物理的特性の点から、酸化チタン、酸化亜鉛、酸化スズ、酸化ジルコニウム、酸化鉄、酸化マグネシウム、酸化インジウム、及び酸化タングステンから選択される少なくとも１種が好ましく、より発消色の応答速度に優れた色表示が可能である点から、酸化チタンが特に好ましい。
【００４７】
また、導電性又は半導体性微粒子の形状は、特に制限はなく、目的に応じて適宜選択することができ、エレクトロクロミック化合物を効率よく担持するために、単位体積当たりの表面積（以下、比表面積という）が大きい形状が好ましく用いられる。例えば、微粒子が、ナノ粒子の集合体であるときは、大きな比表面積を有するため、より効率的にエレクトロクロミック化合物が担持され、発消色の表示コントラスト比が優れる。
エレクトロクロミック層１３及び導電性又は半導体性微粒子の層は真空製膜により形成することも可能であるが、生産性の点で粒子分散ペーストとして塗布形成することが好ましい。
【００４８】
エレクトロクロミック層１３の厚みは、特に制限はなく、目的に応じて適宜選択するこいとができるが、０．２μｍ〜５．０μｍが好ましい。厚みが０．２μｍ未満であると、発色濃度が得られにくくなることがあり、５．０μｍを超えると、製造コストが増大するとともに、着色によって視認性が低下しやすくなることがある。
【００４９】
＜電解質層＞
電解質層１４は、固体状であってもよく、液体としての電解液であってもよい。電解液の漏れや乾燥を防ぐ観点から、固体電解質層であることが好ましい。この場合、光又は熱硬化樹脂中に電解質を保持した膜として形成される。
さらに電解質層の層厚を制御する無機微粒子を混合していることが好ましい。このような電解質層は前記無機微粒子と硬化型樹脂、電解質を混合した溶液としてエレクトロクロミック層１３上にコートした後、光又は熱で硬化した膜とすることが好ましいが、あらかじめ多孔質の無機微粒子層を形成した後、無機微粒子層に浸透するように、硬化型樹脂、電解質を混合した溶液としてコートした後、光又は熱で硬化した膜とすることもできる。さらに、エレクトロクロミック層１３が導電性又は半導体性ナノ粒子にエレクトロクロミック化合物が担持された層である場合は、エレクトロクロミック層に浸透するように、硬化型樹脂、電解質を混合した溶液としてコートした後、光又は熱で硬化した膜とすることもできる。
【００５０】
前記電解液としては、イオン性液体等の液体電解質、又は固体電解質を溶媒に溶解した溶液が用いられる。
電解質の材料としては、例えば、アルカリ金属塩、アルカリ土類金属塩等の無機イオン塩、４級アンモニウム塩や酸類、アルカリ類の支持塩を用いることができる。具体的には、ＬｉＣｌＯ４、ＬｉＢＦ４、ＬｉＡｓＦ６、ＬｉＰＦ６、ＬｉＣＦ３ＳＯ３、ＬｉＣＦ３ＣＯＯ、ＫＣｌ、ＮａＣｌＯ３、ＮａＣｌ、ＮａＢＦ４、ＮａＳＣＮ、ＫＢＦ４、Ｍｇ（ＣｌＯ４）２、Ｍｇ（ＢＦ４）２などが挙げられる。
【００５１】
前記イオン性液体としては、特に制限はなく、一般的に研究・報告されている物質ならばどのようなものでも構わない。
有機のイオン性液体は、室温を含む幅広い温度領域で液体を示す分子構造がある。
前記分子構造は、カチオン成分とアニオン成分とからなる。
【００５２】
前記カチオン成分としては、例えば、Ｎ，Ｎ−ジメチルイミダゾール塩、Ｎ，Ｎ−メチルエチルイミダゾール塩、Ｎ，Ｎ−メチルプロピルイミダゾール塩等のイミダゾール誘導体；Ｎ，Ｎ−ジメチルピリジニウム塩、Ｎ，Ｎ−メチルプロピルピリジニウム塩等のピリジニウム誘導体等の芳香族系の塩；トリメチルプロピルアンモニウム塩、トリメチルヘキシルアンモニウム塩、トリエチルヘキシルアンモニウム塩等のテトラアルキルアンモニウム等の脂肪族４級アンモニウム系化合物などが挙げられる。
【００５３】
前記アニオン成分としては、大気中の安定性の面でフッ素を含んだ化合物が好ましく、例えば、ＢＦ４−、ＣＦ３ＳＯ３−、ＰＦ４−、（ＣＦ３ＳＯ２）２Ｎ−、Ｂ（ＣＮ４）−などが挙げられる。
これらのカチオン成分とアニオン成分の組み合わせにより処方したイオン性液体を用いることができる。
【００５４】
前記溶媒としては、例えば、プロピレンカーボネート、アセトニトリル、γ−ブチロラクトン、エチレンカーボネート、スルホラン、ジオキソラン、テトラヒドロフラン、２−メチルテトラヒドロフラン、ジメチルスルホキシド、１，２−ジメトキシエタン、１，２−エトキシメトキシエタン、ポリエチレングリコール、アルコール類やそれらの混合溶媒等を用いることができる。
【００５５】
前記硬化樹脂としては、例えば、アクリル樹脂、ウレタン樹脂、エポキシ樹脂、塩化ビニル樹脂、エチレン樹脂、メラミン樹脂、フェノール樹脂等の光硬化型樹脂、熱硬化型樹脂などの一般的な材料を挙げることができるが、電解質との相溶性が高い材料が好ましい。このような構造としては、ポリエチレングリコール、ポリプロピレングリコール等のエチレングリコールの誘導体が好ましい。また、前記硬化樹脂としては、光硬化可能な樹脂を用いることが好ましい。熱重合や、溶剤を蒸発させることにより薄膜化する方法に比べて、低温かつ短時間で素子を製造できるためである。
【００５６】
また、エレクトロクロミックは電気化学現象であるため、電解質層の性能（イオン伝導度等）が応答速度や発色のメモリ効果に影響する。電解質層は電解質を溶媒に溶かした液体状である場合は速い応答性を得やすいが、素子強度及び信頼性の点で固体化、ゲル化による改良が検討されている。
従来から、電気化学素子としての電池やエレクトロクロミック装置では、電解液が使用されているが、電解液の漏れや溶媒の揮発による電池内の乾燥があるばかりでなく、電池容器内では、電解液の偏りなどが内部インピーダンスの上昇や内部短絡の原因になりやすい。特にエレクトロクロミック装置は、調光ガラスや表示用途に用いる場合、少なくとも一方向は、ガラスやプラスチック等の透明材料で封止する必要があるため、金属等で電解質を完全に密閉してしまうことは困難であり、電解液の漏れや揮発がより大きな問題となる。このため、エレクトロクロミック装置の用途によっては、高分子固体電解質を用いることが好ましい場合がある。
【００５７】
そのため、特に好ましい組み合わせは、オキシエチレン鎖やオキシプロピレン鎖を含有するマトリックスポリマーとイオン性液体との固溶体で構成されている電解質層である。この構成を用いることにより、硬度と高いイオン伝導度を両立しやすく、さらに加工性に優れる。
【００５８】
前記無機微粒子としては、多孔質層を形成して電解質と硬化樹脂を保持することができる材料であれば特に限定されるものではないが、エレクトロクロミック反応の安定性、視認性の点から、絶縁性、透明性、耐久性が高い材料が好ましい。具体的な材料としては、シリコン、アルミウム、チタン、亜鉛、錫等の酸化物又は硫化物、あるいはそれらの混合物を挙げることができる。
【００５９】
前記無機微粒子の大きさ（平均粒径）は、特に制限はなく、目的に応じて適宜選択することができるが、１０ｎｍ〜１０μｍが好ましく、１０ｎｍ〜１００ｎｍがより好ましい。
【００６０】
＜保護層＞
保護層１７は、エレクトロクロミック装置側面部を物理的及び化学的に保護するように形成されている。保護層１７は、例えば、紫外線硬化性や熱硬化性の絶縁性樹脂等を、側面及び／又は上面を覆うように塗布し、その後硬化させることにより形成できる。また、硬化樹脂と無機材料との積層保護層とすることがより好ましい。無機材料との積層構造にすることで、酸素や水に対するバリア性が向上する。
【００６１】
前記無機材料としては、絶縁性、透明性、耐久性が高い材料が好ましく、具体的な材料としては、シリコン、アルミニウム、チタン、亜鉛、錫などの酸化物又は硫化物、あるいはこれらの混合物などが挙げられる。これらの膜はスパッタ法や蒸着法などの真空製膜プロセスで容易に形成することができる。
【００６２】
前記硬化性樹脂としては、特に制限されるものではないが、例えば、アクリル樹脂、ウレタン樹脂、エポキシ樹脂、塩化ビニル樹脂、エチレン樹脂、メラミン樹脂、フェノール樹脂等の光硬化型樹脂、熱硬化型樹脂などが挙げられる。
【００６３】
保護層１７の厚みは、特に制限はなく、目的に応じて適宜選択することができるが、０．５μｍ〜１０μｍが好ましい。
【００６４】
（第２の実施形態）
次に、本発明に係るエレクトロクロミック装置におけるその他の実施形態について説明する。なお、上記実施形態と同様の点についての説明は省略する。図３は、本実施形態に係るエレクトロクロミック装置を示す概略俯瞰図である。図３では、第１の取り出し電極１９ａ〜１９ｅ、第２の取り出し電極２０ａ〜２０ｅ、切断線２１が図示されている。
【００６５】
本実施形態では、第１の取り出し電極１９と第２の取り出し電極２０の組を少なくとも１組有するようにカットしたものが光学素子として使用可能なように、第１の取り出し電極１９と第２の取り出し電極２０の組が複数配置されていることを特徴とする。
る。
これによって、電源と接続しない不要な取り出し電極を除去し、非アクティブな領域のない良好な外観を得ることができる。加えて、電源との良好な接続をひとつの電極パターンで提供することが可能となる。
【００６６】
また、あらかじめ形状を決定した上でエレクトロクロミック装置を作製するのではなく、光学素子として用いる場合の形状に適合するようにカットして使用することができ、所望の形状のエレクトロクロミック装置とすることができる。なお、光学素子としては例えば調光レンズ等が挙げられる。
【００６７】
カットの方法としては、特に制限されるものではなく、カッターナイフやシャーリングマシン、切削工作機、レーザー加工機などを用いることができる。
また、カットする位置は適宜変更が可能である。図３に示される例では、第１の取り出し電極１９ｃと第２の取り出し電極２０ｃの組を有するようにカットしている。
【００６８】
（第３の実施形態）
次に、本発明に係るエレクトロクロミック装置におけるその他の実施形態について説明する。なお、上記実施形態と同様の点についての説明は省略する。図４は、本実施形態に係るエレクトロクロミック装置を示す概略俯瞰図である。図４では、切断線２１、基準点２２が図示されている。
【００６９】
本実施形態では、第１の基板１１が円形であり、第１の基板１１の中心を基準点２２としたとき、第１の取り出し電極１９と第２の取り出し電極２０の組が、基準点２２から異なる距離に配置されていることを特徴とする。
これによって、少なくとも１組の取り出し電極を確保しつつ、利用したい領域を切断線２１の内側の任意の位置に来るようにカットし、電源との良好な接続をひとつの電極パターンで提供することが可能となる。
【００７０】
図４では、第１の取り出し電極１９と第２の取り出し電極２０の組が３つ図示されており、それぞれが異なる距離で配置されている。図４では、基準点２２から近い位置の取り出し電極の組を残すように切断線２１が選択されているが、その他の取り出し電極を含むように切断線２１を選択することが可能である。
【００７１】
なお、第１の基板１１の形状は円形であってもよいし、円形でなくてもよい。また、基準点２２は任意の箇所に設定することができ、第１の取り出し電極１９と第２の取り出し電極２０の組が、基準点２２から異なる距離に配置されていることが好ましい。
【００７２】
（第４の実施形態）
次に、本発明に係るエレクトロクロミック装置におけるその他の実施形態について説明する。なお、上記実施形態と同様の点についての説明は省略する。図５は、本実施形態に係るエレクトロクロミック装置を示す概略俯瞰図である。図５では、第１の取り出し電極１９ａ〜１９ｃ、第２の取り出し電極２０ａ〜２０ｃ、切断線２１、基準点２２が図示されている。
【００７３】
本実施形態では、第１の基板１１が円形であり、第１の基板１１の中心を基準点２２としたとき、第１の取り出し電極１９と第２の取り出し電極２０の組と、基準点２２と、を結んだ直線上には該第１の取り出し電極１９と第２の取り出し電極２０の組とは別の組が配置されていないことを特徴とする。
これによって、少なくとも１組の取り出し電極を確保しつつ、利用したい領域を切断線２１の内側の任意の位置に来るようにカットし、かつ電源と接続しない不要な取り出し電極を除去することで、非アクティブな領域のない良好な外観を得ることができる。加えて、電源との良好な接続をひとつの電極パターンで提供することが可能となる。
【００７４】
図５では、第１の取り出し電極１９ａと第２の取り出し電極２０ａの組と、基準点２２と、を結んだ直線上に、この組（１９ａと２０ａ）とは別の組は配置されていない。これは、その他の組（１９ｂと２０ｂ、１９ｃと２０ｃ）にもあてはまる。
【００７５】
（第５の実施形態）
次に、本発明に係るエレクトロクロミック装置におけるその他の実施形態について説明する。なお、上記実施形態と同様の点についての説明は省略する。図６は、本実施形態に係るエレクトロクロミック装置を示す概略断面図である。図６では、内側が凹となる第１の基板１１、内側が凸となる第２の基板１６が図示されている（取り出し電極の符号は省略されている）。
【００７６】
本実施形態では、第１の基板１１及び第２の基板１６がレンズ基板であり、第２の実施形態における光学素子が光学レンズであることを特徴とする。
これによって、例えばレンズの透過率を電気的に制御する調光レンズといった光学素子を作製することができる。
なお、レンズ基板は、特に制限されるものではなく、公知のものを用いることができる。
【００７７】
（第６の実施形態）
次に、本発明に係るエレクトロクロミック装置におけるその他の実施形態について説明する。なお、上記実施形態と同様の点についての説明は省略する。図７は、本実施形態に係るエレクトロクロミック装置を示す概略俯瞰図である。図７には、光学中心２３が図示されている。
【００７８】
本実施形態では、光学レンズの光学中心２３が、基準点２２と一致することを特徴とする。
これによって、例えばユーザーに合わせてレンズの使用する位置を変更する、度数調整するといったオンデマンド加工が必要とされる視力矯正用の調光眼鏡等に応用することが可能である。
特に視力矯正用の眼鏡では、レンズの光学中心と装用者の瞳の位置関係が視界のゆがみ等の不具合の原因となる。本実施形態によれば、レンズの光学中心をメガネフレームの任意の位置に配置することができる。これにより、少なくとも１組の取り出し電極を確保しつつ、利用したい領域を切断線２１の内側の任意の位置になるようにカットし、かつ電源と接続しない不要な取り出し電極を除去することで、非アクティブな領域のない良好な外観を備えたエレクトロクロミック装置を得ることができる。加えて、電源との良好な接続をひとつの電極パターンで提供することが可能となり、生産性の向上が期待できる。
【００７９】
なお、上述のように、本発明のエレクトロクロミック装置は、光学部品を作製するために用いられること特徴とする光学部品作製用エレクトロクロミック装置としても利用可能である。
【実施例】
【００８０】
以下、本発明を実施例により詳細に説明するが、本発明は下記実施例に限定されるものではない。
【００８１】
（実施例１）
＜エレクトロクロミック装置の作製＞
実施例１は、図１及び図２に示すエレクトロクロミック装置１０を作製する例を示すものである。
【００８２】
＜＜第１の電極層及びエレクトロクロミック層の形成＞＞
まず、第１の基板１１として一辺９２ｍｍの正方形のポリカーボネート基板を準備した。この基板上に、ＩＴＯ膜をスパッタ法により厚み約１００ｎｍに製膜して、第１の電極層１２を形成した。このとき、基板にマスキングテープを貼り付け、スパッタリング後にマスキングテープを剥離することで、第１の電極層１２を図２のような形状に形成することができる。
次に、このＩＴＯ膜の表面に酸化チタンナノ粒子分散液（商品名：ＳＰ２１０、昭和タイタニウム社製、平均粒子径：２０ｎｍ）をスピンコート法により塗布し、１２０℃で１５分間アニール処理を行うことによって、厚み約１．０μｍの酸化チタン粒子膜からなるナノ構造半導体材料を形成した。
続いて、エレクトロクロミック化合物として、下記構造式（Ａ）で表される化合物を１．５質量％含む２，２，３，３−テトラフロロプロパノール溶液をスピンコート法により塗布した後、１２０℃で１０分間アニール処理を行うことにより、酸化チタン粒子膜に担持（吸着）させて、エレクトロクロミック層１３を形成した。
【００８３】
【化２】
2016148805.tif 000004
【００８４】
続いて、エレクトロクロミック層１３上に、平均一次粒径２０ｎｍのＳｉＯ２微粒子分散液（シリカ固形分濃度２４．８質量％、ポリビニルアルコール１．２質量％、及び水７４質量％）をスピンコートし、絶縁性無機微粒子層を形成した。形成した絶縁性無機微粒子層の厚みは約２μｍであった。
【００８５】
＜＜第２の電極層及び劣化防止層の形成＞＞
第２の基板１６として第１の基板１１と同形状・同厚膜のポリカーボネート基板を準備した。この基板上に、ＩＴＯ膜をスパッタ法により厚み約１００ｎｍに製膜して、第２の電極層１５を形成した。第２の電極層１５に関しても、第１の電極層１２と同様のテープマスクによって図２のような形状の電極を形成した。
次に、このＩＴＯ膜の表面にＡＴＯ粒子分散液（ＡＴＯ平均粒子径：２０ｎｍ／２，２，３，３−テトラフロロプロパノールの６ｗｔ％溶液にウレタン系結着剤ＨＷ１４０ＳＦ（ＤＩＣ社製）を６ｗｔ％添加した分散液）をスピンコート法により塗布し、１２０℃で１５分間アニール処理を行うことによって、厚み約１．０μｍのＡＴＯ粒子膜からなる劣化防止層を形成した。
【００８６】
＜＜電解質層の形成＞＞
続いて、前記絶縁性無機微粒子層の表面に、ポリエチレンジアクリレートと、光開始剤（ＩＲＧ１８４、ＢＡＳＦ社製）と、電解質（１−エチル−３−メチルイミダゾリウム塩）とを質量比１００：５：４０で混合した溶液を塗布し、第２の基板１６における劣化防止層が形成されている面と貼り合わせ、ＵＶ硬化させて電解質層１４を形成した。
【００８７】
＜＜保護層の形成＞＞
次に、貼り合せた基板の側面部に、紫外線硬化接着剤（商品名：ＫＡＲＡＹＡＤＲ６０４、日本化薬社製）を滴下し、紫外光照射により硬化させることで保護層１７を約３μｍの厚みに形成した。
【００８８】
＜＜取り出し電極の形成＞＞
次に、第１の電極層１２と第２の電極層１５の互いに重なり合っていない部分において、マイクロドリルを用いて第１の電極層１２と第２の電極層１５まで達するスルーホール（直径：０．５ｍｍ）を第１の基板１１及び第２の基板１６上にそれぞれ形成した。このスルーホールに導電性ペースト（商品名：藤倉化成社製、ドータイトＤ−５５０）を注入し乾燥硬化させることで、第１の取り出し電極１９と第２の取り出し電極２０を形成した。そして、第１の取り出し電極１９と第２の取り出し電極２０をそれぞれ電源装置と接続するように形成した。なお、本実施例における第１の取り出し電極１９と第２の取り出し電極２０は、図２に示されるような位置に形成した。すなわち電極パターンの端部に２組の取り出し電極を形成し、アクティブ領域の内側に３組の取り出し電極を形成した。
以上により、図１及び図２に示されるエレクトロクロミック装置を作製した。
【００８９】
＜発消色駆動＞
得られたエレクトロクロミック装置１０について発消色を確認した。具体的には、第１の取り出し電極１９と第２の取り出し電極２０との間に、第１の電極層１２がマイナス極となるように−３．５Ｖの電圧を３秒間印加させた。電圧を印加させたところ、エレクトロクロミック装置１０が上記構造式（Ａ）で示されるエレクトロクロミック化合物に由来するマゼンタ色に発色することが確認された。
さらに、第１の取り出し電極１９と第２の取り出し電極２０との間に、第１の電極層１２がプラス極となるように＋３．５Ｖの電圧を２秒間印加させたところ、エレクトロクロミック色素が消色し、エレクトロクロミック装置が透明になることが確認された。
【００９０】
（実施例２）
＜エレクトロクロミック装置の作製＞
実施例２は、図３に示すエレクトロクロミック装置を作製する例を示すものである。
＜＜切断線に沿ったカット工程＞＞
実施例１のように作製したエレクトロクロミック装置について、第１の取り出し電極１９ｃと第２の取り出し電極２０ｃの組を残すようにして、図３に示される切断線２１のようにカットした。本実施例ではカッターナイフを用いて切断した。
【００９１】
＜発消色駆動＞
切断線２１のようにカットして得られたエレクトロクロミック装置について発消色を確認した。具体的には、切断後に残った取り出し電極を用いて、第１の電極層１２と第２の電極層１５との間に、第１の電極層１２がマイナス極となるように−３Ｖの電圧を２秒間印加させた。電圧を印加させたところ、エレクトロクロミック装置１０が上記構造式（Ａ）のエレクトロクロミック化合物に由来するマゼンタ色に発色することが確認された。
さらに、第１の電極層１２と第２の電極層１５に、第１の電極層１２がプラス極となるように＋３Ｖの電圧を２秒間印加させたところ、エレクトロクロミック色素が消色し、エレクトロクロミック装置が透明になることが確認された。本実施例で得られたエレクトロクロミック装置では、非アクティブな領域のない良好な外観を得ることができていた。加えて、電源との良好な接続を１つの電極パターンで提供することが可能であることが確認できた。
【００９２】
（実施例３）
＜エレクトロクロミック装置の作製＞
実施例３は、図４に示すエレクトロクロミック装置を作製する例を示すものである。なお、エレクトロクロミック装置の作製方法としては、特に断りのない限り、以下に記載の箇所以外は、実施例１及び実施例２と同様に作製する。
【００９３】
＜＜第１の電極層及び第２の電極層の形成＞＞
まず、第１の基板１１として直径８０ｍｍの円形のポリカーボネート基板を準備した。この基板上に、ＩＴＯ膜をスパッタ法により厚み約１００ｎｍに製膜して、第１の電極層１２を形成した。このとき、基板の中心から２５ｍｍの位置に１辺３ｍｍ正方形のマスキングテープを５ｍｍ間隔で図４に示される位置に貼り付け、スパッタリング後にマスキングテープを剥離し、第１の電極層１２を形成した。第２の電極層１５に関しても第１の電極層１２と同様の方法で形成した。
【００９４】
＜＜第１の取り出し電極及び第２の取り出し電極の形成＞＞
マスキングテープを貼り付けた領域における第１の基板１１、第２の基板１６の領域に、実施例１と同様にスルーホールを形成し、導電性ペーストを用いて第１の取り出し電極１９及び第２の取り出し電極２０を形成した。
【００９５】
＜＜切断線２１に沿ったカット工程＞＞
作製したエレクトロクロミック装置において、基準点２２から最も近い取り出し電極の組を残して、図４に示される切断線２１のようにカットした。本実施例ではカッターナイフを用いて切断した。なお、切断線２１は、縦５５ｍｍ、横３０ｍｍの略矩形状であった。
【００９６】
＜発消色駆動＞
切断線２１のようにカットして得られたエレクトロクロミック装置について発消色を確認した。具体的には、切断後に残った取り出し電極を用いて、第１の電極層１２と第２の電極層１５との間に、第１の電極層がマイナス極となるように−３Ｖの電圧を２秒間印加させた。電圧を印加したところ、エレクトロクロミック装置１０が上記構造式（Ａ）のエレクトロクロミック化合物に由来するマゼンタ色に発色することが確認された。
さらに、第１の電極層１２と第２の電極層１５に、第１の電極層がプラス極となるように＋３Ｖの電圧を２秒間印加させたところ、エレクトロクロミック色素が消色し、エレクトロクロミック装置が透明になることが確認された。これにより、少なくとも１組の取り出し電極を確保しつつ、利用したい領域を切断線２１の内側の任意の位置に来るようにカットし、電源との良好な接続をひとつの電極パターンで提供することが可能となる事が確認できた。
【００９７】
（実施例４）
実施例３において、図４で示される切断線２１を、図８で示される切断線２１に変えた以外は実施例３と同様にしてエレクトロクロミック装置を作製した。なお、図８の切断線２１は、図４の切断線２１を５ｍｍずらしたものである。
得られたエレクトロクロミック装置について実施例３と同様にして発消色を確認した。結果は、実施例３と同様に、−３Ｖの電圧を印加したところマゼンタ色に発色し、＋３Ｖの電圧を印加したところ消色した。
【００９８】
（実施例５）
実施例３において、図４で示される切断線２１を、図９で示される切断線２１に変えた以外は実施例３と同様にしてエレクトロクロミック装置を作製した。なお、図９の切断線２１は、図８の切断線２１を５ｍｍずらしたものである。
得られたエレクトロクロミック装置について実施例３と同様にして発消色を確認した。結果は、実施例３と同様に、−３Ｖの電圧を印加したところマゼンタ色に発色し、＋３Ｖの電圧を印加したところ消色した。
【００９９】
（実施例６）
＜エレクトロクロミック装置の作製＞
実施例６は、図５に示すエレクトロクロミック装置を作製する例を示すものである。エレクトロクロミック装置の作製方法は、特に断りのない限り、以下に記載の箇所以外は、実施例１及び実施例２と同様に作製する。
【０１００】
＜＜第１の電極層及び第２の電極層の形成＞＞
まず、第１の基板１１として直径８０ｍｍ円形のポリカーボネート基板を準備した。この基板上に、ＩＴＯ膜をスパッタ法により厚み約１００ｎｍに製膜して、第１の電極層１２を形成した。
このとき、基板の中心から半径方向２５ｍｍの位置に１辺５ｍｍ正方形のマスキングテープ貼り付けた（図５の符号１９ａ、２０ａ）。次に基板の中心に対して１２０度回転させた半径方向に３０ｍｍの位置に同様に１辺５ｍｍ正方形のマスキングテープ貼り付けた（図５の符号１９ｂ、２０ｂ）。さらに基板の中心に対して１２０度回転させた半径方向に３５ｍｍの位置に同様に１辺５ｍｍ正方形のマスキングテープ貼り付けた（図５の符号１９ｃ、２０ｃ）。そして、スパッタリング後にマスキングテープを剥離することで、第１の電極層１２を形成した。第２の電極層１５に関しても第２の電極層１２と同様の方法で形成した。
【０１０１】
＜＜第１の取り出し電極及び第２の取り出し電極の形成＞＞
マスキングテープを貼り付けた領域における第１の基板１１、第２の基板１６の領域に、実施例１と同様にスルーホールを形成し、導電性ペーストを用いて第１の取り出し電極１９及び第２の取り出し電極２０を形成した。
【０１０２】
＜＜切断線２１に沿ったカット工程＞＞
作製したエレクトロクロミック装置において、第１の取り出し電極１９ａと第２の取り出し電極２０ａの組を残し、図５に示される切断線２１のようにカットした。本実施例ではカッターナイフを用いて切断した。なお、切断線２１は、縦５５ｍｍ、横３０ｍｍの略矩形状であった。
【０１０３】
＜発消色駆動＞
得られたエレクトロクロミック装置１０について発消色を確認した。具体的には、切断後に残った取り出し電極を用いて、第１の電極層１２と第２の電極層１５との間に、第１の電極層がマイナス極となるように−３Ｖの電圧を２秒間印加させた。電圧を印加させたところ、エレクトロクロミック装置１０が上記構造式（Ａ）のエレクトロクロミック化合物に由来するマゼンタ色に発色することが確認された。
さらに、第１の電極層１２と第２の電極層１５に、第１の電極層がプラス極となるように＋３Ｖの電圧を２秒間印加させたところ、エレクトロクロミック色素が消色し、エレクトロクロミック装置が透明になることが確認された。これにより、少なくとも１組の取り出し電極を確保しつつ、利用したい領域を切断線２１の内側の任意の位置に来るようにカットし、かつ電源と接続しない不要な取り出し電極を除去することで、非アクティブな領域のない良好な外観を得ることができる。加えて、電源との良好な接続をひとつの電極パターンで提供することが可能となることが確認できた。
【０１０４】
（実施例７）
実施例６において、図５で示される切断線２１を、図１０で示される切断線２１に変えた以外は実施例６と同様にしてエレクトロクロミック装置を作製した。本実施例では第１の取り出し電極１９ｂと第２の取り出し電極２０ｂの組を残して、図１０に示される切断線２１のようにカットした。
切断線２１のようにカットして得られたエレクトロクロミック装置について実施例６と同様にして発消色を確認した。結果は、実施例６と同様に、−３Ｖの電圧を印加したところマゼンタ色に発色し、＋３Ｖの電圧を印加したところ消色した。
【０１０５】
（実施例８）
実施例６において、図５で示される切断線２１を、図１１で示される切断線２１に変えた以外は実施例６と同様にしてエレクトロクロミック装置を作製した。本実施例では第１の取り出し電極１９ｃと第２の取り出し電極２０ｃの組を残して、図１１に示される切断線２１のようにカットした。
切断線２１のようにカットして得られたエレクトロクロミック装置について実施例６と同様にして発消色を確認した。結果は、実施例６と同様に、−３Ｖの電圧を印加したところマゼンタ色に発色し、＋３Ｖの電圧を印加したところ消色した。
【０１０６】
（実施例９）
＜エレクトロクロミック装置の作製＞
実施例９は、図６に示すエレクトロクロミック装置を作製する例を示すものである。エレクトロクロミック装置の作製方法は、特に断りのない限り、以下に記載の箇所以外は実施例１及び実施例２と同様に作製することができる。
【０１０７】
まず、第１の基板１１及び第２の基板１６として直径８０ｍｍ円形、ポリカーボネート製の貼り合せレンズ基板１組を準備した。このうち内面が凹面のものを第１の基板１１、内面が凸面のものを第２の基板１６として用いた。
第１の電極層１２及び第２の電極層１５は、第１の基板１１及び第２の基板１６におけるそれぞれ内面に形成し、その他の層もそれぞれ第１の基板１１及び第２の基板１６におけるそれぞれ内面に形成した。
第１の基板１１及び第２の基板１６を貼り合せることで、図６に示すエレクトロクロミック装置（調光レンズ）を作製した。なお、取り出し電極は電極パターン端部に複数組形成した。
【０１０８】
＜発消色駆動＞
得られたエレクトロクロミック装置（調光レンズ）について発消色を確認した。具体的には、取り出し電極を用いて、第１の電極層１２と第２の電極層１５との間に、第１の電極層１２がマイナス極となるように−３Ｖの電圧を２秒間印加させた。電圧を印加させたところ、エレクトロクロミック装置１０が上記構造式（Ａ）のエレクトロクロミック化合物に由来するマゼンタ色に発色することが確認された。
さらに、第１の電極層１２と第２の電極層１５に、第１の電極層１２がプラス極となるように＋３Ｖの電圧を２秒間印加させたところ、エレクトロクロミック色素が消色し、エレクトロクロミック装置が透明になることが確認された。これにより、少なくとも１組の取り出し電極を確保しつつ、利用したい領域を切断線２１の内側の任意の位置に来るようにカットし、かつ電源と接続しない不要な取り出し電極を除去することで、非アクティブな領域のない良好な外観の調光レンズを得ることができる。加えて、電源との良好な接続をひとつの電極パターンで提供することが可能となることが確認できた。
【０１０９】
（実施例１０）
＜エレクトロクロミック装置の作製＞
実施例１０は、図７、図１２に示すエレクトロクロミック装置を作製する例を示すものである。エレクトロクロミック装置の作製方法は、特に断りのない限り、以下に記載の箇所以外は実施例９と同様に作製する。
【０１１０】
＜＜第１の電極層及び第２の電極層の形成＞＞
第１の電極層１２及び第２の電極層１５はそれぞれパターニングされており、パターンの基準となる点が、それぞれ光学レンズである支持基板の光学中心を基準としている。
第１の基板１１及び第２の基板１６をそれぞれの光学中心が重なるように貼り合せることで、図７に示すエレクトロクロミック装置（調光レンズ）を作製した。
【０１１１】
＜＜切断線２１に沿ったカット工程＞＞
作製したエレクトロクロミック装置（調光レンズ）の形状が、エレクトロクロミック装置の駆動回路を有するメガネフレーム（図１３参照）に合うような切断線２１でカットした。このとき、図１３に示されるメガネフレームに挿入した際に、レンズの光学中心が装用者の瞳の位置に対して適切な位置になり、かつ、取り出し電極がメガネフレーム側の接続部と接続可能な位置になるよう、図７、図１２のように切断線２１を決定し、カットした。なお、図７と図１２の切断線２１は同じ形状である。
【０１１２】
＜＜フレームへの枠入れ＞＞
図１３のように、カットされたエレクトロクロミック装置をメガネフレームに挿入した。エレクトロクロミック装置の取り出し電極と駆動回路との接続は、導電性接着剤を用いて個別に電気的接続が取れるよう行った。なお、挿入したエレクトロクロミック装置は符号５１で示されている。
【０１１３】
＜発消色駆動＞
エレクトロクロミック装置について発消色を確認した。具体的には、切断後に残った取り出し電極を用いて、第１の電極層１２と第２の電極層１５との間に、第１の電極層１２がマイナス極となるように−３Ｖの電圧を２秒間印加させたところ、エレクトロクロミック装置１０が上記構造式Ａのエレクトロクロミック化合物に由来するマゼンタ色に発色することが確認された。
さらに、第１の電極層１２と第２の電極層１５に、第１の電極層１２がプラス極となるように＋３Ｖの電圧を２秒間印加させたところ、エレクトロクロミック色素が消色し、エレクトロクロミック装置が透明になることが確認された。これにより、少なくとも１組の取り出し電極を確保しつつ、利用したい領域を切断線２１の内側の任意の位置に来るようにカットし、かつ電源と接続しない不要な取り出し電極を除去することで、非アクティブな領域のない良好な外観の調光レンズを得ることができる。
【０１１４】
また、取り出し電極の配線を調整することにより、発色用スイッチ５３を押下することで、エレクトロクロミック装置５１が発色し、消色用スイッチ５４を押下することで、エレクトロクロミック装置が消色した。
また、視力矯正用眼鏡として調光レンズを装用したところ、非常に良好な装用感が得られ、長時間装用していても不快感はなかった。加えて、１つの電極パターンで様々な装用者に対応可能なエレクトロクロミック装置付きの調光レンズを提供することが可能となることが確認できた。
【符号の説明】
【０１１５】
１０、５１  エレクトロクロミック装置
１１  第１の基板
１２  第１の電極層
１３  エレクトロクロミック層
１４  電解質層
１５  第２の電極層
１６  第２の基板
１７  保護層
１８  アクティブ領域
１９、１９ａ〜１９ｅ  第１の取り出し電極
２０、２０ａ〜２０ｅ  第２の取り出し電極
２１  切断線
２２  基準点
２３  光学中心
５０  エレクトロクロミック装置を備えるメガネ
５２  メガネフレーム
５３  発色用スイッチ
５４  消色用スイッチ
【先行技術文献】
【特許文献】
【０１１６】
【特許文献１】特開平７−２０９６７７号公報
【特許文献２】特許第５１８５２８８号公報
【図１】
2016148805.tif 000005
【図２】
2016148805.tif 000006
【図３】
2016148805.tif 000007
【図４】
2016148805.tif 000008
【図５】
2016148805.tif 000009
【図６】
2016148805.tif 000010
【図７】
2016148805.tif 000011
【図８】
2016148805.tif 000012
【図９】
2016148805.tif 000013
【図１０】
2016148805.tif 000014
【図１１】
2016148805.tif 000015
【図１２】
2016148805.tif 000016
【図１３】
2016148805.tif 000017